"熱水法によって無機スラリーを連続的に調製するデバイス熱水合成デバイスと呼ぶであって、無機物質を調製するための前駆体を含む前駆体液体またはスラリーストリーム;高温および高圧水を含む超臨界液体ストリーム;および前記前駆体液体またはスラリーストリームおよび前記超臨界液体ストリームが注入され、前記前駆体液体またはスラリーストリームと前記超臨界液体ストリームとの間の熱水反応の反応生成物として得られる無機スラリーが連続的に排出される反応器;を含み、前記前駆体液体またはスラリーストリームの注入方向は、前記反応器において、前記無機スラリーを含む無機スラリーストリーム無機物質ストリームの排出方向に対して0から60度の角度を形成する、熱水合成デバイス。前記前駆体液体またはスラリーストリームの注入方向は、前記無機スラリーを含む無機スラリーストリームの排出方向に対して、0から45度の角度を形成する、請求項1に記載の熱水合成デバイス。前記無機スラリーは0.05から5重量の無機物質含量を有する、請求項1に記載の熱水合成デバイス。前記無機スラリーの無機物質は、Co2O3、Fe2O3、LiMn2O4、MOxここで、MはFe、Ni、Co、Mn、Alなどであり、xは電気的中性を満たす数である、MOOHここで、MはFe、Ni、Co、Mn、Alなどである、およびAaMmXxOoSsNnFfここで、AはLi、Na、K、Rb、Cs、Be、Mg、Ca、Sr、およびBaから成る群から選択された少なくとも一つであり;Mは少なくとも一つの遷移金属を含み、場合によっては、B、Al、Ga、およびInから成る群から選択された少なくとも一つを含み;XはP、As、Si、Ge、Se、Te、およびCから成る群から選択された少なくとも一つを含み;Oは酸素であり;Sは硫黄であり;Nは窒素であり;Fはフッ素であり;a、m、x、o、s、nおよびfは0以上の数であり、電気的中性を満たすから成る群から選択された少なくとも一つである、請求項1に記載の熱水合成デバイス。前記無機物質は、LiaMbM’cPO4MはFe、Ni、Co、およびMnから成る群から選択された少なくとも一つであり;M’はCa、Ti、S、C、およびMgから成る群から選択された少なくとも一つであり;a、b、cは0以上の数であり、電気的中性を満たすである、請求項4に記載の熱水合成デバイス。前記無機物質はLiFePO4である、請求項5に記載の熱水合成デバイス。前記前駆体液体またはスラリーストリームと前記超臨界液体ストリームとの間の1時間あたりの流量流速比前駆体液体またはスラリーストリーム:超臨界液体ストリームは、重量をベースとして1:2から1:50である、請求項1に記載の熱水合成デバイス。前記超臨界液体ストリームは、100から700°Cの温度および10から550barの圧力を有する高温および高圧水を含む、請求項1に記載の熱水合成デバイス。前記超臨界液体ストリームは、1以上のストリームを含む、請求項1に記載の熱水合成デバイス。前記超臨界液体ストリームは、2以上のストリームを含む、請求項9に記載の熱水合成デバイス。前記2以上のストリームは、前記前駆体液体またはスラリーストリームに基づいて反対方向に注入される、請求項10に記載の熱水合成デバイス。前記超臨界液体ストリームは、第1超臨界液体ストリームおよび第2超臨界液体ストリームを含む、請求項10に記載の熱水合成デバイス。前記第1超臨界液体ストリームの注入方向および前記第2超臨界液体ストリームの注入方向は、前記無機スラリーストリームの排出方向に基づいて、0度より高く180度より低い、請求項12に記載の熱水合成デバイス。前記第1超臨界液体ストリームの注入方向および前記第2超臨界液体ストリームの注入方向は、前記無機スラリーストリームの排出方向に基づいて10から170度である、請求項13に記載の熱水合成デバイス。前記前駆体液体またはスラリーストリームの注入方向と前記無機スラリーストリームの排出方向とは、一直線に配置される、請求項1に記載の熱水合成デバイス。前記前駆体液体またはスラリーストリームを提供する前駆体を調製するためのプレミキサーをさらに含む、請求項1に記載の熱水合成デバイス。請求項1から16の何れか1項に記載の熱水合成デバイスを用いて調製される無機スラリー。前記無機スラリーを乾燥することによって無機物質が得られる、請求項17に記載の無機物質。前記無機物質は、二次電池のためのカソード活物質として使用される、請求項18に記載の無機物質。熱水合成によって無機スラリーを調製する方法であって、無機物質を調製するための反応性前駆体を含む前駆体液体またはスラリーストリームを反応器に注入する段階と、高温および高圧水を含む超臨界液体ストリームを前記反応器に注入する段階と、前記反応器において熱水合成によって無機スラリーを調製し、連続的に前記無機スラリーを排出する段階と、を含み、前記前駆体液体またはスラリーストリームの注入方向は、前記反応器において、前記無機スラリーを含む無機スラリーストリームの排出方向に対して0から60度の角度を形成する、方法。したがって、本発明は、未だ解決されていない上記および他の技術的問題を解決するためになされた。上述の問題を解決するための様々な外的および内的研究および実験の結果、本発明者は、前駆体液体またはスラリーストリーム、超臨界液体ストリーム、反応器などを用いる無機スラリーを連続的に調製するデバイスに関し、驚くべきことに、反応器において前駆体液体またはスラリーストリームの注入方向と無機スラリーストリームの排出方向との間の特定の関係条件を設定することで、液体ストリーム注入口の詰まりが最小化または完全に解決され得ることを発見した。この発見に基づき、本発明は完了した。本発明の一側面によると、熱水法によって無機スラリーを連続的に調製するデバイス熱水合成デバイスと呼ぶが提供され、そのデバイスは、無機物質を調製するための前駆体を含む前駆体液体またはスラリーストリーム;高温および高圧水を含む超臨界液体ストリーム;および、前駆体液体またはスラリーストリームおよび超臨界液体ストリームが注入され、前駆体液体またはスラリーストリームと超臨界液体ストリームとの間の熱水反応の反応生成物として得られる無機スラリーが連続的に排出される反応器;を含み、ここで、前駆体液体またはスラリーストリームの注入方向は、反応器において、無機スラリーを含む無機スラリーストリーム無機物質ストリームの排出方向に対して、0から60度の角度を形成する。本明細書で使用される超臨界液体ストリームとの用語は、高温および高圧水を含む液体ストリームを示すが、それは辞書の定義に限定されない。本発明のデバイスは、前駆体液体またはスラリーストリームの注入方向と無機スラリーストリームの排出方向との間の関係を満たし、故に、上述の従来の方法の問題を根本的に解決する。この理由のために、より好ましくは、前駆体液体またはスラリーストリームの注入方向は、無機スラリーを含む無機スラリーストリームの排出方向に対し、0から45度の角度を形成する。従来のデバイスは、上述の詰まりを低減するために、無機スラリーストリームにおいて、より多量の超臨界液体ストリームを必要とする。一方、本発明はこれらの問題を解決することができ、無機スラリーは0.05から5重量の無機物質含量を有することができる。無機スラリーの任意の無機物質は、それが熱水法によって調製される限り、特に制限なく使用され得る。無機物質の例は、Co2O3、Fe2O3、LiMn2O4、MOxここで、MはFe、Ni、Co、Mn、Alなどであり、xは電気的中性を満たす数である、MOOHここで、MはFe、Ni、Co、Mn、Alなどである、およびAaMmXxOoSsNnFfここで、AはLi、Na、K、Rb、Cs、Be、Mg、Ca、Sr、およびBaから成る群から選択された少なくとも一つであり;Mは少なくとも一つの遷移金属を含み、場合によっては、B、Al、Ga、およびInから成る群から選択された少なくとも一つを含み;XはP、As、Si、Ge、Se、Te、およびCから成る群から選択された少なくとも一つを含み;Oは酸素であり;Sは硫黄であり;Nは窒素であり;Fはフッ素であり;a、m、x、o、s、nおよびfは0以上の数であり、電気的中性を満たすなどを含む。無機物質の前駆体はそのタイプに応じて変更され得、異なる有効な前駆体が、同一の無機物質の調製に使用され得る。所望の用途に応じた適切な前駆体の選択は、当業者にとって明らかであろう。非限定的な例として、硝酸コバルトCoNO33または硫酸コバルトCo2SO43が、Co2O3の調製における前駆体として使用され得る。好ましくは、無機物質は、LiaMbM’cPO4MはFe、Ni、Co、およびMnから成る群から選択された少なくとも一つであり;M’はCa、Ti、S、C、およびMgから成る群から選択された少なくとも一つであり;a、b、cは0以上の数であり、電気的中性を満たすであり、特に好ましくはLiFePO4である。LiFePO4は前駆体として、鉄前駆体、リン前駆体、またはリチウム前駆体を必要とし、これらの前駆体は、所望の用途に応じて適切に選択される。例えば、硫酸鉄、リン酸、水酸化リチウムなどが、LiFePO4の前駆体として使用され得る。より具体的には、LiFePO4は、硫酸鉄およびリン酸の水溶液を、アンモニア水および水酸化リチウムの水溶液と混合し、その混合物を前駆体液体またはスラリーストリームとして反応器に注入し、その混合物を高温および高圧水と反応させることによって、調製される。好ましくは、前駆体液体またはスラリーストリームと超臨界液体ストリームとの間の1時間あたりの流量流速比前駆体液体またはスラリーストリーム:超臨界液体ストリームは、重量をベースとして、1:2から1:50であり得る。流速比が1:2より低いとき、超臨界液体ストリームの量は十分でなく、高率で熱水合成反応を実施することが困難になることがあり、その比が1:50より高いとき、デバイスサイズの増大によってコスト増加がもたらされ、スラリーにおける無機物質の含量が低減され、生産性が不利なことに低下することがある。これらの条件は、本発明のデバイスにおける熱水合成を最適化し、前駆体、無機物質、および生産効率などの様々なプロセス条件に応じて変更され得る。超臨界液体ストリームは例えば、100から700°Cの温度および10から550barの圧力を有する高温および高圧水を含む。より具体的には、超臨界液体ストリームは、374から700°Cの温度および221から550barの圧力を有する超臨界水、または超臨界水と類似の温度および圧力を有する亜臨界水を含む。一方、超臨界水が使用されるとき、温度および圧力は任意に決定され得るが、好ましくは、装置および反応制御を考慮して、700°Cおよび550bar以内で設定される。好ましい実施形態では、メインミキサーに注入された超臨界液体ストリームは、1つ以上、より好ましくは2つ以上であり得る。超臨界液体ストリームが2つ以上であるとき、メインミキサーにおける超臨界液体ストリームの注入口位置および角度は、それぞれ独立に選択される。好ましくは、2つ以上の超臨界液体ストリームは、反対の注入方向を有することができる。例えば、超臨界液体ストリームは、第1超臨界液体ストリームおよび第2超臨界液体ストリームを含むことができる。この場合、第1超臨界液体ストリームの注入方向および第2超臨界液体ストリームの注入方向は、適切な範囲内で制御され得るが、それは、反応時間などの反応環境が注入方向の角度に応じて制御され得るからである。つまり、その角度は、所望の反応環境を得るために、無機スラリーストリームの排出方向に基づいて、0度より高く180度より低い角度内で制御され得る。好ましくは、その角度は、無機スラリーストリームの排出方向に基づいて、10から170度であり得る。無機スラリーストリームの排出方向に対する超臨界液体ストリームの注入方向の角度が10度より低いとき、反応はスムーズでなく、無機スラリーストリームが不都合なほどに排出され得る。一方、その角度が170度を超えるとき、超臨界液体ストリームの高圧により、不利なことに逆流が生じ得る。この理由のために、無機スラリーストリームの排出方向に対する超臨界液体ストリームの注入方向の角度はより好ましくは、20から160度である。反応器のサイズが小さい、特に反応器の高さが低い場合、無機スラリーストリームの排出方向に対する超臨界液体ストリームの注入方向の角度は90度を超え、超臨界液体ストリームは、無機スラリーストリームの排出方向と反対方向において速度を有し、反応が前駆体液体またはスラリーストリームの注入口付近で生じ得る。この場合、前駆体液体またはスラリーストリームの注入口は詰まり得る。したがってその角度は、反応器サイズなどの因子を考慮して、適切に決定され得る。上述のように、反応器における無機スラリーストリームの排出方向に基づく前駆体液体またはスラリーストリームの注入方向の角度は、0から60度の範囲であり、その角度範囲は、好ましくは0から45度であり、より好ましくは0から30度であり、特に好ましくは0から20度である。これらの中で、角度が0度である構造、つまり前駆体液体またはスラリーストリームの注入方向および無機スラリーストリームの排出方向が直線上に配置される構造が最も好ましい。必要に応じて、前駆体液体またはスラリーストリームを提供する前駆体を調製するプレミキサーがさらに追加され得る。本発明はまた、熱水合成デバイスを用いて調製された無機スラリーを提供する。無機スラリーはそのタイプに応じて、様々な用途で利用され得る。好ましい実施形態では、無機スラリーは二次電池のためのカソード活物質として使用され得る。つまり、無機スラリーを乾燥することによって得られる無機物質は、二次電池のためのカソード活物質として使用され得る。カソード活物質として無機物質を用いる二次電池は、カソード、アノード、セパレータ、およびリチウム含有非水電解質で構成される。カソードは、スラリーを調製するためにカソード混合物をNMPなどの溶媒と混合し、そのスラリーをカソード電流コレクタに適用し、続いて乾燥およびローリングすることによって製造され得る。カソード混合物は、そのデバイスを用いて調製された無機物質をカソード活物質として含み、場合によっては、導電性材料、バインダー、フィラーなどを含むことができる。導電性材料は、カソード活物質を含む混合物の全重量をベースとして、通常1から30重量の量で添加される。任意の導電性材料が、それが製造された二次電池において不都合な化学的変化をもたらすことなく適切な導電性を有する限り、特に制限なく使用され得る。本発明で使用され得る導電性材料の例は、天然または人工グラファイトなどのグラファイト;カーボンブラック、アセチレンブラック、ケッチェンブラック、チャンネルブラック、ファーネスブラック、ランプブラックおよびサーマルブラックなどのカーボンブラック;カーボンファイバーおよび金属ファイバーなどの導電性ファイバー;フッ化炭素パウダー、アルミニウムパウダーおよびニッケルパウダーなどの金属パウダー;酸化亜鉛およびチタン酸カリウムなどの導電性ウィスカ;酸化チタンなどの導電性金属酸化物;およびポリフェニレン誘導体;を含む。バインダーは、導電性材料および電流コレクタへの電極活物質の結合を高める成分である。バインダーは通常、アノード活物質を含む混合物の全重量をベースとして、1から30重量の量で添加される。バインダーの例は、ポリビニリデン、ポリビニルアルコール、カルボキシメチルセルロースCMC、スターチ、ヒドロキシプロピルセルロース、再生セルロース、ポリビニルピロリドン、テトラフルオロエチレン、ポリエチレン、ポリプロピレン、エチレンプロピレンジエンターポリマーEPDM、スルホン酸化EPDM、スチレンブタジエンゴム、フッ素ゴムおよび様々なコポリマーを含む。フィラーは、カソードの膨張を抑制するために使用される成分である。それが製造された電池において不利な化学的変化をもたらさず、繊維性材料である限り、フィラーに特に制限はない。フィラーの例は、ポリエチレンおよびポリプロピレンなどのオレフィンポリマー;並びにガラスファイバーおよびカーボンファイバーなどの繊維性材料を含む。カソード電流コレクタは通常、3から500μmの厚さを有するように作られる。それが製造された電池において不利な化学的変化をもたらすことなく適切な導電率を有する限り、カソード電流コレクタに関し特に制限はない。アノード電流コレクタの例は、銅、ステンレス鋼、アルミニウム、ニッケル、チタン、焼結カーボン、およびカーボン、ニッケル、チタンまたは銀で表面処理された銅またはステンレス鋼、およびアルミニウム-カドミウム合金を含む。電流コレクタはまた、アノード活物質への接着強度を高めるために、その表面上に微細な凸凹を形成するように処理され得る。加えて、電流コレクタは、フィルム、シート、ホイル、ネット、多孔質構造、発泡体および不織布織物を含む様々な形態で使用され得る。例えば、アノードは、アノード活物質を含むアノード混合物をアノード電流コレクタに適用し、続いて乾燥することによって製造される。アノード混合物はさらに、場合によっては、前述の導電性材料、バインダーまたはフィラーなどの成分を含み得る。アノード電流コレクタは通常、3から500μmの厚さを有するように作られる。それが製造された電池において不利な化学的変化をもたらすことなく適切な伝導率を有する限り、任意のアノード電流コレクタが特に制限なく使用され得る。アノード電流コレクタの例は、銅、ステンレス鋼、アルミニウム、ニッケル、チタン、焼結カーボン、およびカーボン、ニッケル、チタンまたは銀で表面処理された銅またはステンレス鋼、並びにアルミニウム-カドミウム合金を含む。カソード電流コレクタと同様に、アノード電流コレクタは、電極活物質への接着強度を高めるために、その表面上に微細な凸凹を含む。加えて、アノード電流コレクタは、フィルム、シート、ホイル、ネット、多孔質構造、発泡体および不織布織物を含む様々な形態で使用され得る。セパレータは、カソードとアノードとの間に挟まれる。セパレータとして、高いイオン透過性および機械的強度を有する絶縁薄膜が使用される。セパレータは典型的に、0.01から10μmの孔径および5から300μmの厚さを有する。セパレータとして、ポリプロピレンなどのオレフィンポリマーおよび/またはガラスファイバーまたはポリエチレンで作られ、耐薬品性および疎水性を有するシートまたは不織布織物が使用される。ポリマーなどの固体電解質が電解質として採用されるとき、固体電解質はまた、セパレータとしての役割を果たし得る。リチウム塩含有非水電解質は、非水電解質およびリチウム塩から成る。電解質の例は、非プロトン性有機溶媒、有機固体電解質、無機固体電解質などを含む。非プロトン性有機溶媒の例は、N-メチル-2-ピロリジノンpyrollidinone、プロピレンカーボネート、エチレンカーボネート、ブチレンカーボネート、ジメチルカーボネート、ジエチルカーボネート、エチルメチルカーボネート、ガンマ-ブチロラクトン、1,2-ジメトキシエタン、1,2-ジエトキシエタン、テトラヒドロキシフランfranc、2-メチルテトラヒドロフラン、ジメチルスルホキシド、1,3-ジオキソランdioxolane、4-メチル-1,3-ジオキセンdioxene、ジエチルエーテル、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、1,3-ジメチル-2-イミダゾリジノン、プロピレンカーボネート誘導体、テトラヒドロフラン誘導体、エーテル、プロピオン酸メチルおよびプロピオン酸エチルを含む。有機固体電解質の例は、ポリエチレン誘導体、ポリエチレン酸化物誘導体、ポリプロピレン酸化物誘導体、リン酸エステルポリマー、ポリアギテーションリシンpolyagitationlysine、ポリエステルスルフィド、ポリビニルアルコール、ポリビニリデンフッ化物、およびイオン解離基groupを含むポリマーを含む。無機固体電解質の例は、Li3N、LiI、Li5NI2、Li3N-LiI-LiOH、LiSiO4、LiSiO4-LiI-LiOH、Li2SiS3、Li4SiO4、Li4SiO4-LiI-LiOHおよびLi3PO4-Li2S-SiS2などのリチウムの窒化物、ハロゲン化物および硫酸塩を含む。リチウム塩は、上述の非水電解質に容易に溶ける材料であり、その例は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、LiSCN、LiCCF3SO23、CF3SO22NLi、クロロボランリチウム、低脂肪族カルボン酸リチウム、リチウムテトラフェニルホウ酸塩およびイミドを含む。追加的に、充電/放電特性および難燃性を改善するために、例えば、ピリジン、トリエチルホスファイトtriethylphosphite、トリエタノールアミンtriethanolamine、環状エーテル、エチレンジアミン、n-グリム、ヘキサリン酸トリアミドhexaphosphorictriamide、ニトロベンゼン誘導体、硫黄、キノンイミン染料、N-置換オキサゾリジノン、N,N-置換イミダゾリジン、エチレングリコールジアルキルエーテル、アンモニウム塩、ピロール、2-メトキシエタノール、アルミニウムトリクロリドなどが、非水電解質に添加され得る。必要であれば、不燃性を与えるために、非水電解質はさらに、カーボンテトラクロリドおよびエチレン三フッ化物などのハロゲン含有溶媒を含むことができ、高温保管特性を改善するために、さらに二酸化炭素ガスを含むことができる。本発明による二次電池は、小型デバイスの電源としての電池セル、並びに高温安定性、長いサイクル特性および高率特性を必要とする中型および大型デバイスの電源として使用される複数の電池セルを含む中型または大型電池モジュールの単一電池のために使用され得る。好ましくは、中型および大型デバイスの例は、電池駆動モーターを動力源とした動力工具;電気自動車EVs、ハイブリッド電気自動車HEVsおよびプラグインハイブリッド電気自動車PHEVsを含む電気車両;電気バイクE-bikes、電気スクーターE-scooterを含む電気二輪車;電気ゴルフカート;などを含む。加えて本発明は、無機物質を調製するための反応性前駆体を含む前駆体液体またはスラリーストリームを反応器に注入する段階と、高温および高圧水を含む超臨界液体ストリームを反応器に注入する段階と、反応器において熱水合成によって無機スラリーを調製し、連続的に無機スラリーを排出する段階と、を含み、前駆体液体またはスラリーストリームの注入方向は、反応器において、無機スラリーを含む無機スラリーストリームの排出方向に対して0から60度の角度を形成する、熱水合成によって無機スラリーを調製する方法を提供する。上述の利点に基づき、このような熱水合成が、従来の熱水合成によって調製されるものと知られた無機物質、並びに従来の熱水合成によって効果的に調製するのが困難であると知られた無機物質に適用され得る。本発明の上記および他の目的、特徴および他の利点は、添付の図面と併用される以下の詳細な説明からより明確に理解されよう。ここで、本発明は以下の実施例に関連して、より詳細に説明される。これらの実施例は、本発明を例示する目的のみに提供され、本発明の範囲および精神を制限すると解釈されるべきではない。図2は、本発明の一実施形態による、熱水合成デバイスを示す概略図である。図3は、本発明の別の実施形態による、熱水合成デバイスを示す概略図である。図2を参照すると、前駆体液体またはスラリーストリームは、無機スラリーストリームの排出方向と実質的に同一の方向において、反応器300に注入され、超臨界液体ストリームは、前駆体液体またはスラリーストリームの注入方向と垂直である方向において互いに面する反対の方向で、両側から反応器300に注入される。また、図3を参照すると、前駆体液体またはスラリーストリームは、無機スラリーストリームの排出方向と実質的に同一の方向において、反応器100に注入され、互いに面する超臨界液体ストリームは、無機スラリーストリームの排出方向に対して所定の角度θで、両側から注入される。超臨界液体ストリームの注入方向と無機スラリーストリームの排出方向との間の角度θは、反応環境に応じて、0から180度内で適切に制御され得る。図2および3を参照すると、前駆体液体またはスラリーストリームの注入方向と無機スラリーストリームの排出方向とは実質的に一直線に配置されるため、注入反応方向を維持する前駆体液体またはスラリーストリームは超臨界ストリームと反応し、無機スラリーは故に、反応生成物として排出される。この理由のために、高抵抗が注入口付近に加えられず、故に注入口の端部が詰まり始めるという現象は、大幅に低減され得る。結果として、注入口の詰まりは最小化され得る。また、前駆体液体またはスラリーストリームを反応器に注入するプロセスにおいて、先行する方向における移動の損失はほとんどなく、本デバイスの生成物における無機物質の含量は、従来のデバイスよりも高い。図4および5は、プレミキサーをさらに含む熱水合成デバイスの構造を示す概略図である。図4および5を参照すると、別の実施形態において、プレミキサー200をさらに含む熱水合成デバイスの構造が概略的に示される。本熱水合成デバイスは、図2および3に示されたデバイスと同一の基本構成であり、本デバイスが前駆体液体またはスラリーストリームを調製するためのプレミキサー200をさらに含む点において、図2および3に示されたデバイスと異なる。このデバイスは、例えば、プレミキサー200においてLi前駆体とFeおよびP前駆体とを混合し、これによって得られた前駆体液体またはスラリーストリームを反応器に注入し、図2および3に関連して説明された反応を実施することによって、LiFePO4無機スラリーを調製する。"